(57)【要約】【課題】Ｔｇ、銅箔接着性、耐熱性、耐湿性、難燃性、銅付き耐熱性、低誘電特性、低誘電正接の全てに優れる熱硬化性樹脂組成物、及びその使用、例えばプリプレグ及び積層板等を提供する。【解決手段】（Ａ）（ａ）１分子中に少なくとも２個のＮ−置換マレイミド基を有するマレイミド化合物と、（ｂ）一般式（１）に示す酸性置換基を有するアミン化合物とを反応させて製造される、分子構造中に酸性置換基とＮ−置換マレイミド基を有する化合物、（Ｂ）アラルキル変性エポキシ樹脂、（Ｃ）熱分解温度が３００℃以上である金属水和物を成分として含有する、熱硬化性樹脂組成物。2010106149.tif 000030（式中、Ｒ１は酸性置換基である水酸基、カルボキシ基、スルホン酸基を示し、Ｒ２は水素原子、又は炭素数１〜５の脂肪族炭化水素基、ハロゲン原子、水酸基、カルボキシ基、スルホン酸基を示し、ｘ及びｙは１〜４の整数である。）【選択図】なし【特許請求の範囲】
【請求項１】
（Ａ）（ａ）１分子中に少なくとも２個のＮ−置換マレイミド基を有するマレイミド化合物と、（ｂ）一般式（１）に示す酸性置換基を有するアミン化合物とを反応させて製造される、分子構造中に酸性置換基とＮ−置換マレイミド基を有する化合物、（Ｂ）アラルキル変性エポキシ樹脂、（Ｃ）熱分解温度が３００℃以上である金属水和物を成分として含有することを特徴とする熱硬化性樹脂組成物。
【化１】
2010106149.tif 000026
（式中、Ｒ１は酸性置換基である水酸基、カルボキシ基、スルホン酸基を示し、Ｒ２は水素原子、又は炭素数１〜５の脂肪族炭化水素基、ハロゲン原子、水酸基、カルボキシ基、スルホン酸基を示し、ｘ及びｙは１〜４の整数である。）
【請求項２】
（Ａ）化合物が、一般式（２）又は一般式（３）に示す硬化剤である請求項１記載の熱硬化性樹脂組成物。
【化２】
2010106149.tif 000027
（式中、Ｒ１は酸性置換基である水酸基、カルボキシ基、スルホン酸基を示し、Ｒ２は水素原子、又は炭素数１〜５の脂肪族炭化水素基、ハロゲン原子、水酸基、カルボキシ基、スルホン酸基を示し、Ｒ３は水素原子、又は炭素数１〜５の脂肪族炭化水素基、ハロゲン原子を示し、ｘ、ｙ及びｚは１〜４の整数である。）
【化３】
2010106149.tif 000028
（式中、Ｒ１は酸性置換基である水酸基、カルボキシ基、スルホン酸基を示し、Ｒ２は水素原子、又は炭素数１〜５の脂肪族炭化水素基、ハロゲン原子、水酸基、カルボキシ基、スルホン酸基を示し、Ｒ４及びＲ５は各々独立に水素原子、又は炭素数１〜５の脂肪族炭化水素基、ハロゲン原子を示し、ｘ、ｙ及びｐ、ｑは各々独立に１〜４の整数であり、Ａはアルキレン基、アルキリデン基、エーテル基、スルフォニル基、又は式（４）に示す残基である）
【化４】
2010106149.tif 000029
【請求項３】
請求項１又は２記載の熱硬化性樹脂組成物を基材に含浸又は塗工してなるプリプレグ。
【請求項４】
請求項３記載のプリプレグを積層成形してなる積層板。
【発明の詳細な説明】
【技術分野】
【０００１】
本発明は、優れた低誘電特性、難燃性、接着性、耐熱性及び安全性や作業環境に優れる、電子部品等に好適な熱硬化性樹脂組成物に関する。
【背景技術】
【０００２】
熱硬化性樹脂は、熱硬化性樹脂に特有な架橋構造が高い耐熱性や寸法安定性を発現するため、電子部品等の分野において広く使われ、特に銅張積層板や層間絶縁材料においては、近年の高密度化や高信頼性への要求から、高い銅箔接着性や耐熱性が必要とされる。また、近年の環境問題から、鉛フリーはんだによる電子部品の搭載やハロゲンフリーによる難燃化が要求され、そのため従来のものよりも高い耐熱性及び難燃性が必要とされる。
【０００３】
熱硬化性樹脂であるビスマレイミド化合物は、低誘電特性、難燃性、耐熱性に優れる樹脂であるが、エポキシ樹脂との硬化反応性を有さない公知のビスマレイミド化合物は、エポキシ硬化系の熱硬化性樹脂にそのまま使用した場合、耐熱性や強靭性が不足する問題があった。特許文献１、特許文献２等にビスマレイミド化合物とアミノフェノールの付加物を製造し使用する熱硬化性樹脂に関する事例が開示されているが、これらを銅張積層板や層間絶縁材料として使用した場合も、依然として硬化反応性や強靭性が不足であり、耐熱性や信頼性、加工性等が不足である。
【０００４】
また、特許文献３、特許文献４等にシアネート樹脂とアラルキル変性エポキシ樹脂を必須成分として含有する熱硬化性樹脂に関する事例が開示されているが、必須成分であるシアネート樹脂が靭性や硬化反応性に劣る樹脂であるため、この熱硬化性樹脂の硬化反応性や強靭性の改良が依然不足であり、これらを銅張積層板や層間絶縁材料として使用した場合も、耐熱性や信頼性、加工性等が不足である。
【０００５】
また、特許文献５に有機溶媒を使用せずに製造されるビスマレイミド化合物とアミノ安息香酸の付加物、ベンゾグアナミンホルムアルデヒド縮合物等を使用する熱硬化性樹脂に関する事例が開示されているが、熱分解温度が低く、近年要求される鉛フリーはんだへの耐熱性や銅付き耐熱性に不足する。
【０００６】
【特許文献１】特公昭６３−３４８９９号公報
【特許文献２】特開平６−３２９６９号公報
【特許文献３】特開２００２−３０９０８５号公報
【特許文献４】特開２００２−３４８４６９号公報
【特許文献５】特公平６−８３４２号公報
【発明の開示】
【発明が解決しようとする課題】
【０００７】
本発明の目的は、銅箔接着性、耐熱性、耐湿性、難燃性、銅付き耐熱性、低誘電特性、低誘電正接性の全てに優れる熱硬化性樹脂組成物、及びその使用、例えばプリプレグ及び積層板を提供するものである。
【課題を解決するための手段】
【０００８】
本発明は、以下に関する。
１．  （Ａ）（ａ）１分子中に少なくとも２個のＮ−置換マレイミド基を有するマレイミド化合物と、（ｂ）一般式（１）に示す酸性置換基を有するアミン化合物とを反応させて製造される、分子構造中に酸性置換基とＮ−置換マレイミド基を有する化合物、（Ｂ）アラルキル変性エポキシ樹脂、（Ｃ）熱分解温度が３００℃以上である金属水和物を成分として含有することを特徴とする熱硬化性樹脂組成物。
【０００９】
【化１】
2010106149.tif 000002
（式中、Ｒ１は酸性置換基である水酸基、カルボキシ基、スルホン酸基を示し、Ｒ２は水素原子、又は炭素数１〜５の脂肪族炭化水素基、ハロゲン原子、水酸基、カルボキシ基、スルホン酸基を示し、ｘ及びｙは１〜４の整数である。）
【００１０】
２．  （Ａ）化合物が、一般式（２）又は一般式（３）に示す硬化剤である前記の熱硬化性樹脂組成物。
【００１１】
【化２】
2010106149.tif 000003
（式中、Ｒ１は酸性置換基である水酸基、カルボキシ基、スルホン酸基を示し、Ｒ２は水素原子、又は炭素数１〜５の脂肪族炭化水素基、ハロゲン原子、水酸基、カルボキシ基、スルホン酸基を示し、Ｒ３は水素原子、又は炭素数１〜５の脂肪族炭化水素基、ハロゲン原子を示し、ｘ、ｙ及びｚは１〜４の整数である。）
【００１２】
【化３】
2010106149.tif 000004
（式中、Ｒ１は酸性置換基である水酸基、カルボキシ基、スルホン酸基を示し、Ｒ２は水素原子、又は炭素数１〜５の脂肪族炭化水素基、ハロゲン原子、水酸基、カルボキシ基、スルホン酸基を示し、Ｒ４及びＲ５は各々独立に水素原子、又は炭素数１〜５の脂肪族炭化水素基、ハロゲン原子を示し、ｘ、ｙ及びｐ、ｑは各々独立に１〜４の整数であり、Ａはアルキレン基、アルキリデン基、エーテル基、スルフォニル基、又は式（４）に示す残基である）
【００１３】
【化４】
2010106149.tif 000005
【００１４】
３．  前記の熱硬化性樹脂組成物を基材に含浸又は塗工してなるプリプレグ。
４．  前記のプリプレグを積層成形してなる積層板。
【発明の効果】
【００１５】
本発明により、銅箔接着性、耐熱性、耐湿性、難燃性、銅付き耐熱性、低誘電特性、低誘電正接性の全てに優れる熱硬化性樹脂組成物を提供することが可能となった。
【発明を実施するための最良の形態】
【００１６】
以下、本発明について詳細に説明する。
本発明の熱硬化性樹脂組成物は、下記化合物（Ａ）〜（Ｃ）を成分として含有する。
（Ａ）（ａ）１分子中に少なくとも２個のＮ−置換マレイミド基を有するマレイミド化合物と、（ｂ）下記一般式（１）に示す酸性置換基を有するアミン化合物とを反応させて製造される、分子構造中に酸性置換基とＮ−置換マレイミド基を有する化合物。
（Ｂ）アラルキル変性エポキシ樹脂。
（Ｃ）熱分解温度が３００℃以上である金属水和物。
【００１７】
【化５】
2010106149.tif 000006
（式中、Ｒ１は酸性置換基である水酸基、カルボキシ基、スルホン酸基を示し、Ｒ２は水素原子、又は炭素数１〜５の脂肪族炭化水素基、ハロゲン原子、水酸基、カルボキシ基、スルホン酸基を示し、ｘ及びｙは１〜４の整数である。）
【００１８】
本発明の成分（Ａ）の分子構造中に酸性置換基とＮ−置換マレイミド基を有する化合物は、（ａ）の１分子中に少なくとも２個のＮ−置換マレイミド基を有するマレイミド化合物と、（ｂ）の一般式（１）に示す酸性置換基を有するアミン化合物を有機溶媒中で、必要により加熱・保温しながら０．１時間から１０時間攪拌し反応させて製造される。（ａ）の１分子中に少なくとも２個のＮ−置換マレイミド基を有するマレイミド化合物は、例えば、ビス（４−マレイミドフェニル）メタン、ポリフェニルメタンマレイミド、ビス（４−マレイミドフェニル）エーテル、ビス（４−マレイミドフェニル）スルホン、３，３−ジメチル−５，５−ジエチル−４，４−ジフェニルメタンビスマレイミド、４−メチル−１，３−フェニレンビスマレイミド、ｍ−フェニレンビスマレイミド、２，２−ビス（４−（４−マレイミドフェノキシ）フェニル）プロパン等が挙げられ、これらの中で、反応率が高く、より高耐熱性化できるビス（４−マレイミドフェニル）メタン、ビス（４−マレイミドフェニル）スルホン、３，３−ジメチル−５，５−ジエチル−４，４−ジフェニルメタンビスマレイミド、２，２−ビス（４−（４−マレイミドフェノキシ）フェニル）プロパンが好ましく、溶剤への溶解性の点から、３，３−ジメチル−５，５−ジエチル−４，４−ジフェニルメタンビスマレイミド、ビス（４−マレイミドフェニル）メタンがより好ましく、安価である点からビス（４−マレイミドフェニル）メタンが特に好ましい。
【００１９】
（ｂ）の一般式（１）に示す酸性置換基を有するアミン化合物は、例えば、ｍ−アミノフェノール、ｐ−アミノフェノール、ｏ−アミノフェノール、ｐ−アミノ安息香酸、ｍ−アミノ安息香酸、ｏ−アミノ安息香酸、ｏ−アミノベンゼンスルホン酸、ｍ−アミノベンゼンスルホン酸、ｐ−アミノベンゼンスルホン酸、３，５−ジヒドロキシアニリン、３，５−ジカルボキシアニリン等が挙げられ、これらの中で、溶解性や合成の収率の点からｍ−アミノフェノール、ｐ−アミノフェノール、ｐ−アミノ安息香酸、３，５−ジヒドロキシアニリンが好ましく、耐熱性の点からｏ−アミノフェノール、ｍ−アミノフェノール、ｐ−アミノフェノールがより好ましく、誘電特性や低熱膨張性、安価である点からｐ−アミノフェノールが特に好ましい。
【００２０】
ここで、（ａ）のマレイミド化合物と（ｂ）の酸性置換基を有するアミン化合物の使用量は、その当量比が、（ａ）のマレイミド化合物のマレイミド基当量に対し、−ＮＨ２基換算の酸性置換基を有するアミン化合物の当量が次式：２．０≦（マレイミド基当量）／（−ＮＨ２基換算の当量）≦１０．０に示す範囲であることが望ましい。１０．０を超えると溶剤への溶解性が不足したり熱硬化性樹脂の耐熱性が低下する場合があり、２．０未満であるとゲル化を起こしたり、熱硬化性樹脂の耐熱性が低下する場合がある。また、有機溶媒の使用量は、（ａ）成分と（ｂ）成分の総和１００質量部当たり、１０〜１０００質量部とすることが好ましく、１００〜５００質量部とすることがより好ましく、２００〜５００質量部とすることが特に好ましい。有機溶剤の配合量が少ないと溶解性が不足し、また１０００質量部を超えると合成に長時間を要する。
【００２１】
この反応で使用される有機溶媒は特に制限されないが、例えばエタノール、プロパノール、ブタノール、メチルセロソルブ、ブチルセロソルブ、プロピレングリコールモノメチルエーテル等のアルコール系溶剤、アセトン、メチルエチルケトン、メチルイソブチルケトン、シクロヘキサノン等のケトン系溶剤、テトラヒドロフラン等のエーテル系溶剤、トルエン、キシレン、メシチレン等の芳香族系溶剤、ジメチルホルムアミド、ジメチルアセトアミド、Ｎ−メチルピロリドン等のＮ原子含有溶剤、ジメチルスルホキシド等のＳ原子含有溶剤等が挙げられ、１種又は２種以上を混合して使用できる。これらの中で、溶解性の点からシクロヘキサノン、プロピレングリコールモノメチルエーテル、メチルセロソルブが好ましく、低毒性である点からシクロヘキサノン、プロピレングリコールモノメチルエーテルがより好ましく、揮発性が高くプリプレグの製造時に残溶剤として残りにくいプロピレングリコールモノメチルエーテルが特に好ましい。
【００２２】
また、この反応には、必要により任意に反応触媒を使用することができ、特に限定されない。反応触媒の例としては、トリエチルアミン、ピリジン、トリブチルアミン等のアミン類、メチルイミダゾール、フェニルイミダゾール等のイミダゾール類、トリフェニルホスフィン等のリン系触媒等が挙げられ、１種又は２種以上を混合して使用できる。
【００２３】
この反応により、例えば、下記一般式（２）又は（３）に示す分子構造中に酸性置換基とＮ−置換マレイミド基を有する化合物が合成され、銅箔接着性、耐熱性、耐湿性、難燃性、低誘電特性に優れる熱硬化性樹脂組成物が得られる。
【００２４】
【化６】
2010106149.tif 000007
（式中、Ｒ１は酸性置換基である水酸基、カルボキシ基、スルホン酸基を示し、Ｒ２は水素原子、又は炭素数１〜５の脂肪族炭化水素基、ハロゲン原子、水酸基、カルボキシ基、スルホン酸基を示し、Ｒ３は水素原子、又は炭素数１〜５の脂肪族炭化水素基、ハロゲン原子を示し、ｘ、ｙ及びｚは１〜４の整数である。）
【００２５】
【化７】
2010106149.tif 000008
（式中、Ｒ１は酸性置換基である水酸基、カルボキシ基、スルホン酸基を示し、Ｒ２は水素原子、又は炭素数１〜５の脂肪族炭化水素基、ハロゲン原子、水酸基、カルボキシ基、スルホン酸基を示し、Ｒ４及びＲ５は各々独立に水素原子、又は炭素数１〜５の脂肪族炭化水素基、ハロゲン原子を示し、ｘ、ｙ及びｐ、ｑは各々独立に１〜４の整数であり、Ａはアルキレン基、アルキリデン基、エーテル基、スルフォニル基、又は式（４）に示す残基である）
【００２６】
【化８】
2010106149.tif 000009
【００２７】
（Ｂ）成分であるアラルキル変性エポキシ樹脂は、下記一般式（５）で表されるビフェニルアラルキルエポキシ樹脂、又は下記一般式（６）で表されるフェノールアラルキルエポキシ樹脂、ナフタレンアラルキルエポキシ樹脂、アントラセンアラルキルエポキシ樹脂等が挙げられ、１種又は２種以上を混合して使用することができる。
【００２８】
【化９】
2010106149.tif 000010
【００２９】
【化１０】
2010106149.tif 000011
【００３０】
これらの中で、誘電特性、耐熱性及び銅箔接着性の点からビフェニルアラルキルエポキシ樹脂、フェノールアラルキルエポキシ樹脂がより好ましく、耐湿耐熱性の点からビフェニルアラルキルエポキシ樹脂が特に好ましい。
【００３１】
（Ｃ）成分である熱分解温度が３００℃以上である金属水和物は、ベーマイト型水酸化アルミニウム（ＡｌＯＯＨ）、あるいはギブサイト型水酸化アルミニウム（Ａｌ（ＯＨ）３）を熱処理によりその熱分解温度を３００℃以上に調整した化合物、水酸化マグネシウム等が挙げられる。これらの中で、優れた耐熱性を有するベーマイト型水酸化アルミニウム（ＡｌＯＯＨ）や水酸化マグネシウムがより好ましく、さらに、難燃性に優れる本研究の熱硬化性樹脂と併用する場合、難燃効果はやや劣るが、安価であり、３５０℃以上の特に高い熱分解温度を有するベーマイト型水酸化アルミニウム（ＡｌＯＯＨ）であれば、特に高い耐熱性と難燃性が両立し、特に好ましい。
【００３２】
本発明の熱硬化性樹脂組成物には、耐熱性や難燃性、銅箔接着性等の向上化のため硬化促進剤を用いることが望ましく、硬化促進剤の例としては、イミダゾール類及びその誘導体、第三級アミン類及び第四級アンモニウム塩等が挙げられる。その中でもイミダゾール類及びその誘導体が耐熱性や難燃性、銅箔接着性等の点から好ましく、更に下記一般式（７）で表されるイミダゾール基がエポキシ樹脂によって置換された化合物や、下記一般式（８）で表されるイソシアネート樹脂によって置換された化合物が２００℃以下での比較的低温での硬化成形性とワニスやプリプレグの経日安定性に優れるためより好ましく、下記一般式（９）又は（１０）で表される化合物が少量の配合使用でよく、また商業的にも安価であることから特に好ましい。
【００３３】
【化１１】
2010106149.tif 000012
（式中、Ｒ６、Ｒ７、Ｒ８、Ｒ９は、各々独立に水素原子、又は炭素数１〜５の脂肪族炭化水素基、フェニル基を示し、Ｂは存在しないか、又はアルキレン基、アルキリデン基、エーテル基、スルフォニル基のいずれかである。）
【００３４】
【化１２】
2010106149.tif 000013
（式中、Ｒ６、Ｒ７、Ｒ８、Ｒ９は各々独立に水素原子、又は炭素数１〜５の脂肪族炭化水素基、フェニル基を示し、Ｄはアルキレン基、芳香族炭化水素基等のイソシアネート樹脂の残基である。）
【００３５】
【化１３】
2010106149.tif 000014
【００３６】
本発明の熱硬化性樹脂組成物は、該成分（Ａ）の使用量が、固形分換算の該成分（Ｂ）との総和１００質量部当たり、１〜９９質量部とすることが好ましく、２０〜９０質量部とすることがより好ましく、５０〜８０質量部とすることが特に好ましい。成分（Ａ）の配合量が少ないと難燃性が不足し、また９９質量部を超えると耐熱性、接着性が低下する。該成分（Ｃ）の使用量は、固形分換算の該成分（Ａ）と（Ｂ）の総和１００質量部当たり、１０〜２００質量部とすることが好ましく、１０〜１５０質量部とすることがより好ましく、５０〜１５０質量部とすることが特に好ましい。１０質量部未満であると難燃性が不足したり、２００質量部を超えると耐めっき液性等の耐薬品性が低下する場合がある。硬化促進剤の使用量は、固形分換算の該成分（Ａ）と（Ｂ）の総和１００質量部当たり、０．１〜２０質量部とすることが好ましく、０．１〜１０質量部とすることがより好ましい。硬化促進剤の使用量が少ないと耐熱性や難燃性、銅箔接着性等が不足し、また２０質量部を超える場合も耐熱性や経日安定性が低下する。
【００３７】
本発明の熱硬化性樹脂組成物には、任意に他の難燃剤の併用ができるが、臭素や塩素を含有する含ハロゲン系難燃剤や熱分解温度が３００℃未満である金属水酸化物等は本発明の目的にそぐわない。他の難燃剤の併用の例としては、トリフェニルホスフェート、トリクレジルホスフェート、トリスジクロロプロピルホスフェート、リン酸エステル系化合物、ホスファゼン、赤リン等のリン系難燃剤、三酸化アンチモン、モリブデン酸亜鉛等の無機難燃助剤等が挙げられる。
【００３８】
本発明の熱硬化性樹脂組成物には、任意に無機充填剤の併用ができる。無機充填剤の例としては、シリカ、マイカ、タルク、ガラス短繊維又は微粉末及び中空ガラス、炭酸カルシウム、石英粉末等が挙げられ、これらの中で誘電特性、耐熱性、難燃性の点からシリカが特に好ましい。これら無機充填剤の使用量は、固形分換算の該成分（Ａ）と（Ｂ）の総和１００質量部に対し、０〜２００質量部とすることが好ましく、２０〜２００質量部とすることがより好ましく、２０〜１５０質量部とすることが特に好ましい。無機充填剤の配合量が３００質量部を超えると耐めっき液性等の耐薬品性や成形性が低下する。
【００３９】
本発明によれば、任意に公知の熱可塑性樹脂、エラストマー、難燃剤、有機充填剤等の併用ができる。
熱可塑性樹脂の例としては、テトラフルオロエチレン、ポリエチレン、ポリプロピレン、ポリスチレン、ポリフェニレンエーテル樹脂、フェノキシ樹脂、ポリカーボネート樹脂、ポリエステル樹脂、ポリアミド樹脂、ポリイミド樹脂、キシレン樹脂、石油樹脂及びシリコーン樹脂等が挙げられる。
【００４０】
エラストマーの例としては、ポリブタジエン、アクリロニトリル、エポキシ変性ポリブタジエン、無水マレイン酸変性ポリブタジエン、フェノール変性ポリブタジエン及びカルボキシ変性アクリロニトリル等が挙げられる。有機充填剤の例としては、シリコーンパウダー、テトラフルオロエチレン、ポリエチレン、ポリプロピレン、ポリスチレン、並びにポリフェニレンエーテル等の有機物粉末等が挙げられる。
【００４１】
本発明において、任意に該樹脂組成物に対して、紫外線吸収剤、酸化防止剤、光重合開始剤、蛍光増白剤及び密着性向上剤等の添加も可能であり、特に限定されない。これらの例としては、ベンゾトリアゾール系等の紫外線吸収剤、ヒンダードフェノール系やスチレン化フェノール等の酸化防止剤、ベンゾフェノン類、ベンジルケタール類、チオキサントン系等の光重合開始剤、スチルベン誘導体等の蛍光増白剤、尿素シラン等の尿素化合物やシランカップリング剤等の密着性向上剤等が挙げられる。
【００４２】
本発明のプリプレグは、前記した本発明の熱硬化性樹脂組成物を、基材に含浸又は塗工してなるものである。以下、本発明のプリプレグについて詳述する。
本発明のプリプレグは、本発明の熱硬化性樹脂組成物を、基材に含浸又は塗工し、加熱等により半硬化（Ｂステージ化）して本発明のプリプレグを製造することができる。本発明の基材として、各種の電気絶縁材料用積層板に用いられている周知のものが使用できる。その材質の例としては、Ｅガラス、Ｄガラス、Ｓガラス及びＱガラス等の無機物繊維、ポリイミド、ポリエステル及びテトラフルオロエチレン等の有機繊維、並びにそれらの混合物等が挙げられる。これらの基材は、例えば、織布、不織布、ロービンク、チョップドストランドマット及びサーフェシングマット等の形状を有するが、材質及び形状は、目的とする成形物の用途や性能により選択され、必要により、単独又は２種類以上の材質及び形状を組み合わせることができる。基材の厚さは、特に制限されず、例えば、約０．０３〜０．５ｍｍを使用することができ、シランカップリング剤等で表面処理したもの又は機械的に開繊処理を施したものが、耐熱性や耐湿性、加工性の面から好適である。該基材に対する樹脂組成物の付着量が、乾燥後のプリプレグの樹脂含有率で、２０〜９０質量％となるように、基材に含浸又は塗工した後、通常、１００〜２００℃の温度で１〜３０分加熱乾燥し、半硬化（Ｂステージ化）させて、本発明のプリプレグを得ることができる。
【００４３】
本発明の積層板は、前述の本発明のプリプレグを用いて、積層成形して、形成することができる。本発明のプリプレグを、例えば、１〜２０枚重ね、その片面又は両面に銅及びアルミニウム等の金属箔を配置した構成で積層成形することにより製造することができる。金属箔は、電気絶縁材料用途で用いるものであれば特に制限されない。また、成形条件は、例えば、電気絶縁材料用積層板及び多層板の手法が適用でき、例えば多段プレス、多段真空プレス、連続成形、オートクレーブ成形機等を使用し、温度１００〜２５０℃、圧力２〜１００ｋｇ／ｃｍ２、加熱時間０．１〜５時間の範囲で成形することができる。また、本発明のプリプレグと内層用配線板とを組合せ、積層成形して、多層板を製造することもできる。
【実施例】
【００４４】
次に、下記の実施例により本発明を更に詳しく説明するが、これらの実施例は本発明をいかなる意味においても制限するものではない。
製造例１：酸性置換基と不飽和マレイミド基を有する硬化剤（１−１）の製造
温度計、攪拌装置、還流冷却管付き水分定量器の付いた加熱及び冷却可能な容積２リットルの反応容器に、ビス（４−マレイミドフェニル）メタン：３５８．０ｇとｐ−アミノフェノール：５４．５ｇ、及びプロピレングリコールモノメチルエーテル：４１２．５０ｇを（マレイミド基当量）／（−ＮＨ２基換算の当量）＝４．０となる比率で配合し、還流させながら５時間反応させて酸性置換基と不飽和マレイミド基を有する硬化剤（１−１）の溶液を得た。また、この溶液をＧＰＣ（ポリスチレン換算、溶離液：テトラヒドロフラン）により分析した結果、図１に示すように溶出時間が約１９分付近に出現するｐ−アミノフェノールのピークが消失しており、付加反応物に由来するピーク（Ｂ）及び（Ｃ）が確認された。ここでピーク（Ａ）は合成原料のビス（４−マレイミドフェニル）メタンであり、ピーク（Ｂ）は化学式（１１）に示す反応生成物であり、ピーク（Ｃ）は化学式（１２）に示す副反応生成物である。
【００４５】
【化１４】
2010106149.tif 000015
【００４６】
製造例２：酸性置換基と不飽和マレイミド基を有する硬化剤（１−２）の製造
温度計、攪拌装置、還流冷却管付き水分定量器の付いた加熱及び冷却可能な容積２リットルの反応容器に、ビス（４−マレイミドフェニル）メタン：３５８．０ｇとｍ−アミノフェノール：５４．５０ｇ、及びプロピレングリコールモノメチルエーテル：４１２．５ｇを（マレイミド基当量）／（−ＮＨ２基換算の当量）＝４．０となる比率で配合し、還流させながら５時間反応させて酸性置換基と不飽和マレイミド基を有する硬化剤（１−２）の溶液を得た。
【００４７】
製造例３：酸性置換基と不飽和マレイミド基を有する硬化剤（１−３）の製造
温度計、攪拌装置、還流冷却管付き水分定量器の付いた加熱及び冷却可能な容積２リットルの反応容器に、ビス（４−マレイミドフェニル）メタン：３５８．０ｇとｐ−アミノ安息香酸：２７．４０ｇ、及びＮ，Ｎ−ジメチルアセトアミド：３８５．４ｇを（マレイミド基当量）／（−ＮＨ２基換算の当量）＝１０．０となる比率で配合し、１６０℃で５時間反応させて酸性置換基と不飽和マレイミド基を有する硬化剤（１−３）の溶液を得た。
【００４８】
製造例４：酸性置換基と不飽和マレイミド基を有する硬化剤（１−４）の製造
温度計、攪拌装置、還流冷却管付き水分定量器の付いた加熱及び冷却可能な容積１リットルの反応容器に、ｍ−フェニレンビスマレイミド：２６８．０ｇとｍ−アミノフェノール：１０９．０ｇ、及びＮ，Ｎ−ジメチルアセトアミド：３７７．０ｇを（マレイミド基当量）／（−ＮＨ２基換算の当量）＝２．０となる比率で配合し、１４０℃で５時間反応させて酸性置換基と不飽和マレイミド基を有する硬化剤（１−４）の溶液を得た。
【００４９】
製造例５：酸性置換基と不飽和マレイミド基を有する硬化剤（１−５）の製造
温度計、攪拌装置、還流冷却管付き水分定量器の付いた加熱及び冷却可能な容積２リットルの反応容器に、３，３−ジメチル−５，５−ジエチル−４，４−ジフェニルメタンビスマレイミド：４４２．０ｇとｐ−アミノフェノール：５４．５ｇ、及びプロピレングリコールモノメチルエーテル：４９６．５ｇを（マレイミド基当量）／（−ＮＨ２基換算の当量）＝４．０となる比率で配合し、還流させながら５時間反応させて酸性置換基と不飽和マレイミド基を有する硬化剤（１−５）の溶液を得た。
【００５０】
製造例６：酸性置換基と不飽和マレイミド基を有する硬化剤（１−６）の製造
温度計、攪拌装置、還流冷却管付き水分定量器の付いた加熱及び冷却可能な容積２リットルの反応容器に、３，３−ジメチル−５，５−ジエチル−４，４−ジフェニルメタンビスマレイミド：４４２．０ｇとｏ−アミノフェノール：５４．５ｇ、及びプロピレングリコールモノメチルエーテル：４９６．５ｇを（マレイミド基当量）／（−ＮＨ２基換算の当量）＝４．０となる比率で配合し、還流させながら５時間反応させて酸性置換基と不飽和マレイミド基を有する硬化剤（１−６）の溶液を得た。
【００５１】
製造例７：酸性置換基と不飽和マレイミド基を有する硬化剤（１−７）の製造
温度計、攪拌装置、還流冷却管付き水分定量器の付いた加熱及び冷却可能な容積２リットルの反応容器に、ビス（４−マレイミドフェニル）スルフォン：４０８．０ｇとｐ−アミノフェノール：５４．５ｇ、及びＮ，Ｎ−ジメチルアセトアミド：４６２．５ｇを（マレイミド基当量）／（−ＮＨ２基換算の当量）＝４．０となる比率で配合し、１００℃で２時間反応させて酸性置換基と不飽和マレイミド基を有する硬化剤（１−７）の溶液を得た。
【００５２】
製造例８：酸性置換基と不飽和マレイミド基を有する硬化剤（１−８）の製造
温度計、攪拌装置、還流冷却管付き水分定量器の付いた加熱及び冷却可能な容積２リットルの反応容器に、ビス（４−マレイミドフェニル）エーテル：３６０．０ｇとｐ−アミノフェノール：５４．５ｇ、及びＮ，Ｎ−ジメチルアセトアミド：４１４．５ｇを（マレイミド基当量）／（−ＮＨ２基換算の当量）＝４．０となる比率で配合し、１００℃で２時間反応させて酸性置換基と不飽和マレイミド基を有する硬化剤（１−８）の溶液を得た。
【００５３】
製造例９：酸性置換基と不飽和マレイミド基を有する硬化剤（１−９）の製造
温度計、攪拌装置、還流冷却管付き水分定量器の付いた加熱及び冷却可能な容積２リットルの反応容器に、２，２’−ビス［４−（４−マレイミドフェノキシ）フェニル］プロパン：５７０．０ｇとｐ−アミノフェノール：５４．５ｇ、及びプロピレングリコールモノメチルエーテル：６２４．５ｇを（マレイミド基当量）／（−ＮＨ２基換算の当量）＝４．０となる比率で配合し、１２０℃で２時間反応させて酸性置換基と不飽和マレイミド基を有する硬化剤（１−９）の溶液を得た。
【００５４】
製造例１０：酸性置換基と不飽和マレイミド基を有する硬化剤（１−１０）の製造
温度計、攪拌装置、還流冷却管付き水分定量器の付いた加熱及び冷却可能な容積２リットルの反応容器に、４−メチル−１，３−フェニレンビスマレイミド：２８２．０ｇとｐ−アミノフェノール：５４．５ｇ、及びＮ，Ｎ−ジメチルアセトアミド：３３６．５ｇを（マレイミド基当量）／（−ＮＨ２基換算の当量）＝４．０となる比率で配合し、１２０℃で２時間反応させて酸性置換基と不飽和マレイミド基を有する硬化剤（１−１０）の溶液を得た。
【００５５】
（実施例１〜１８、比較例１〜６）
成分（Ａ）である製造例１〜１０で得られた成分、成分（Ｂ）であるアラルキル変性エポキシ樹脂、また、硬化促進剤、難燃剤、無機充填剤、及び希釈溶剤にメチルエチルケトンを使用して表１から表４に示した配合割合（質量部）で混合して樹脂分６５質量％の均一なワニスを得た。次に、上記ワニスを厚さ０．２ｍｍのＥガラスクロスに含浸塗工し、１６０℃で１０分加熱乾燥して樹脂含有量５５質量％のプリプレグを得た。次に、このプリプレグを４枚重ね、１８μｍの電解銅箔を上下に配置し、圧力２５ｋｇ／ｃｍ２、温度１８５℃で９０分間プレスを行って、銅張積層板を得た。このようにして得られた銅張積層板を用いて、銅箔接着性（銅箔ピール強度）、ガラス転移温度、はんだ耐熱性、吸湿性（吸水率）、難燃性、比誘電率（１ＧＨｚ）、誘電正接（１ＧＨｚ）について以下の方法で測定・評価し、表５から表８に評価結果を示した。
【００５６】
（１）銅箔接着性（銅箔ピール強度）の評価
銅張積層板を銅エッチング液に浸漬することにより１ｃｍ幅の銅箔を形成して評価基板を作製し、引張り試験機を用いて銅箔の接着性（ピール強度）を測定した。
（２）ガラス転移温度（Ｔｇ）の測定
銅張積層板を銅エッチング液に浸漬することにより銅箔を取り除いた５ｍｍ角の評価基板を作製し、ＴＭＡ試験装置（デュポン社製、ＴＭＡ２９４０）を用い、評価基板の熱膨張特性を観察することにより評価した。
（３）はんだ耐熱性の評価
銅張積層板を銅エッチング液に浸漬することにより銅箔を取り除いた５ｃｍ角の評価基板を作製し、平山製作所（株）製プレッシャー・クッカー試験装置を用いて、１２１℃、２ａｔｍの条件で４時間までプレッシャー・クッカー処理を行った後、温度２８８℃のはんだ浴に、評価基板を２０秒間浸漬した後、外観を観察することによりはんだ耐熱性を評価した。
（４）銅付き耐熱性（Ｔ−３００）の評価
銅張積層板から５ｍｍ角の評価基板を作製し、ＴＭＡ試験装置（デュポン社製、ＴＭＡ２９４０）を用い、３００℃で評価基板の膨れが発生するまでの時間を測定することにより評価した。
（５）吸湿性（吸水率）の評価
銅張積層板を銅エッチング液に浸漬することにより銅箔を取り除いた評価基板を作製し、平山製作所（株）製プレッシャー・クッカー試験装置を用いて、１２１℃、２ａｔｍの条件で５時間までプレッシャー・クッカー処理を行った後、評価基板の吸水率を測定した。
（６）難燃性の評価
銅張積層板を銅エッチング液に浸漬することにより銅箔を取り除いた評価基板から、長さ１２７ｍｍ、幅１２．７ｍｍに切り出した試験片を作製し、ＵＬ９４の試験法（Ｖ法）に準じて評価した。
（７）比誘電率及び誘電正接の測定
得られた銅張積層板を銅エッチング液に浸漬することにより銅箔を取り除いた評価基板を作製し、Ｈｅｗｌｌｅｔ・Ｐａｃｋｅｒｄ社製比誘電率測定装置（製品名：ＨＰ４２９１Ｂ）を用いて、周波数１ＧＨｚでの比誘電率及び誘電正接を測定した。
【００５７】
【表１】
2010106149.tif 000016
【００５８】
【表２】
2010106149.tif 000017
【００５９】
【表３】
2010106149.tif 000018
【００６０】
【表４】
2010106149.tif 000019
【００６１】
表中の数字は、固形分の質量部により示されている。注書きは、それぞれ
＊１：ビフェニルアラルキルエポキシ樹脂（日本化薬社製；商品名ＮＣ−３０００Ｈ，エポキシ当量２９０）
＊２：フェノールアラルキルエポキシ樹脂（三井化学社製；商品名Ｅ−ＸＬ−３Ｌ，エポキシ当量２３５）
＊３：下記に示す構造のビスフェノールＡ型エポキシ樹脂と２−フェニルイミダゾールの付加反応物
【００６２】
【化１５】
2010106149.tif 000020
【００６３】
＊４：下記に示す構造のヘキサメチレンジイソシアネート樹脂と２−エチル−４−メチルイミダゾールの付加反応物
【００６４】
【化１６】
2010106149.tif 000021
【００６５】
＊５：ベーマイト型水酸化アルミニウム
＊６：ビス（４−マレイミドフェニル）メタン
＊７：２，２’−ビス［４−（４−マレイミドフェノキシ）フェニル］プロパン
＊８：ビスフェノールＡ型エポキシ樹脂（ジャパンエポキシレジン（株）製、商品名：エピコート８２８，エポキシ当量１８６）
＊９：ビスフェノールＦ型エポキシ樹脂（ジャパンエポキシレジン（株）製、商品名：エピコート８０７，エポキシ当量１６８）
＊１０：２−フェニルイミダゾール
＊１１：ギブサイト型水酸化アルミニウムを意味する。
【００６６】
【表５】
2010106149.tif 000022
【００６７】
【表６】
2010106149.tif 000023
【００６８】
【表７】
2010106149.tif 000024
【００６９】
【表８】
2010106149.tif 000025
【００７０】
表５から表８から明らかなように、本発明の実施例は、Ｔｇ、銅箔ピール強度、耐熱性、耐湿性、難燃性、銅付き耐熱性（Ｔ−２８８）、低誘電特性、低誘電正接性の全てに優れている。一方、比較例は、Ｔｇ、銅箔ピール強度、耐熱性、耐湿性、難燃性、銅付き耐熱性（Ｔ−３００）、低誘電特性、低誘電正接性の全てを満たすものは無く、いずれかの特性に劣っている。
【００７１】
本発明の熱硬化性樹脂組成物を基材に含浸、又は塗工して得たプリプレグ、及び該プリプレグを積層成形することにより製造した積層板は、Ｔｇ、銅箔接着性、耐熱性、耐湿性、難燃性、銅付き耐熱性（Ｔ−３００）、低誘電特性、低誘電正接性に優れ、電子機器用プリント配線板として有用である。
【図面の簡単な説明】
【００７２】
【図１】ＧＰＣの測定結果を示すグラフである。
【符号の説明】
【００７３】
（Ａ）：ビス（４−マレイミドフェニル）メタンに関するピーク
（Ｂ）：化学式（１１）に示す反応生成物に関するピーク
（Ｃ）：化学式（１２）に示す反応生成物に関するピーク
【図１】
2010106149.tif 000031